(57)【要約】【課題】製造途上や、保管保存時でもブロッキングしにくく、単一に切断する場合や、ＰＤＰ装置の組立時には他の部材との位置合わせ性に優れる電磁波遮蔽用シート及び前面板、並びに表示装置を提供する。【解決手段】透明基材の一方の面へ、接着剤層を介して、メッシュ部と該メッシュ部に外周する額縁部とを有し、該額縁部の外周部に少なくとも１つの金属層非形成領域から成る透光部を有し、好ましくは透光部の領域内に幾何学模様の金属層が残す。上記透光部を透過又は反射した光を検出することで、上記透光部をメッシュ部の位置検知用レジスターマークとすることを特徴とする。【選択図】  図１
2005011994.tif 000002
【特許請求の範囲】
【請求項１】
透明基材の一方の面へ、接着剤層を介して、メッシュ部と該メッシュ部に外周する額縁部とを有する金属層が積層された電磁波遮蔽用シートにおいて、前記額縁部に少なくとも１つの金属層非形成領域から成る透光部を有することを特徴とする電磁波遮蔽用シート。
【請求項２】
上記透光部の領域内に幾何学模様の金属層を有することを特徴とする請求項１に記載の電磁波遮蔽用シート。
【請求項３】
上記透光部が上記額縁部を外周してなることを特徴とする請求項１〜２のいずれかに記載の電磁波遮蔽用シート。
【請求項４】
上記電磁波遮蔽用シートの一方の面から照明し、上記透光部を透過又は反射した光を検出することで、上記透光部をメッシュ部の位置検知用レジスターマークとするように、上記透光部を上記メッシュ部と相関する位置関係に設けてなることを特徴とする請求項１〜３のいずれかに記載の電磁波遮蔽用シート。
【請求項５】
請求項１〜３のいずれかに記載の電磁波遮蔽用シートを含むことを特徴とする表示装置用の前面板
【請求項６】
請求項５に記載の前面板を表示素子の前面へセットしたことを特徴とする表示装置
【発明の詳細な説明】
【０００１】
【発明の属する技術分野】
本発明は、ＣＲＴ、プラズマディスプレイパネル（ＰＤＰという）などの表示装置（ディスプレイ）の前面に配置して、ディスプレイから発生する電磁波の遮蔽（シールドともいう）用のシートに関し、さらに詳しくは、保存性がよく、組立時には他の部材との位置合わせ性に優れる電磁波遮蔽用シート及び前面板、並びに表示装置に関するものである。
【０００２】
【従来技術】
（技術の背景）近年、電気電子機器の機能高度化と増加利用に伴い、電磁気的なノイズ妨害（Ｅｌｅｃｔｒｏ  Ｍａｇｎｅｔｉｃ  Ｉｎｔｅｒｆｅｒｅｎｃｅ；ＥＭＩ）が増えている。電磁波ノイズは大きく分けて伝導ノイズと放射ノイズがある。伝導ノイズはノイズフィルタなどを用いる方法がある。一方、放射ノイズは電磁気的に空間を絶縁するため、筐体を金属にしたり、回路基板間に金属板を挿入したり、ケーブルを金属箔で巻きなどの方法がある。これらの方法は回路や電源ブロックの電磁波遮蔽の効果はあるが、ＣＲＴ、プラズマディスプレイパネル（ＰＤＰという）などの、ディスプレイ前面より発生する電磁波遮蔽用には、不透明であるため適さない。
ＰＤＰ表示装置本体は、データ電極と蛍光層を有するガラスと透明電極を有するガラスとの組合体であり、作動すると電磁波、近赤外線、及び熱が大量に発生する。ディスプレイ前面から発生する電磁波の遮蔽性は、３０ＭＨｚ〜１ＧＨｚにおける３０ｄＢ以上の機能が必要である。
通常、電磁波を遮蔽するために、メッシュ状の金属層を有する電磁波遮蔽用シートを前面板として設ける。該前面板には、電磁波遮蔽用シートの他に、近赤外線フィルターなどを前面板に組み込んだ後に、ＰＤＰ表示装置本体へ組み付ける。また、ＰＤＰは大型画面を特徴としており、電磁波遮蔽用シートの大きさ（外形寸法）は、例えば、３７型では６２１×８３１ｍｍ、４２型では９８３×５８３ｍｍもあり、さらに大型サイズもある。このため、前面板に組み込み、ＰＤＰ表示装置本体へ組み付け工程では、それぞれの位置合わせやハンドリング適性が極めて悪かった。
特に、ＰＤＰ表示装置に組立てられたときに、電磁波遮蔽用シートの位置合わせが悪いと、メッシュの角度によってはモアレが発生しやすく、位置合わせの精度が要求される。このために、電磁波遮蔽用シートは、複数を面付けした連続ウェブ状（巻取りという）で製造するので、単一の電磁波遮蔽用シートに切断する場合に、切断する位置及び直角性（位置及び直角性を合わせて位置合わせ性という）を正確に合わする必要がある。このように、電磁波遮蔽用シートは、電磁波遮蔽性を有し、保管や保存時の保存性がよく、単一に切断する場合や、ＰＤＰ装置の組立時には他の部材との位置合わせ性に優れることがが求められている。
【０００３】
（先行技術）
従来、複数部材の位置合わせ法には、印刷による印刷レジスターマークを設け、該レジスターマークを照明し、その反射光又は透過光を検出して制御することが知られている（例えば、特許文献１参照。）。しかしながら、レジスターマークのために印刷工程を設ける必要があり、コストが高く、納期に時間がかかるという問題点がある。
また、電磁波遮蔽用シートを単一に切断する場合や、ＰＤＰ装置の組立時には他の部材との位置合わせする場合には、メッシュ部と相関する位置関係に、抜きポンチ型で空けた穴をレジスターマーク用とし、該穴をピンへ挿入することで位置を合わせることが知られている。しかしながら、穴を空けるだけのために抜きポンチ型を作製し、抜き工程が増加する、さらに位置合わせのピン装置が必要となるという欠点がある。
【０００４】
【特許文献１】特開平８−２５８６４号公報
【０００５】
【発明が解決しようとする課題】
そこで、本発明はこのような問題点を解消するためになされたものである。その目的は、位置を検知するレジスターマークを額縁部に設けた透光部とし、さらに、透光部の面積が大きくても、透光部をメッシュ状、ドット状、又はスリット状などの幾何学模様の金属層を残すことで、製造途上や、保管保存時でもブロッキングしにくく、位置精度よくシート切断することができる。ＰＤＰ装置の組立時には、他の部材との位置合わせ性に優れる精度のよい電磁波遮蔽用シートを提供することである。
【０００６】
【課題を解決するための手段】
上記の課題を解決するために、請求項１の発明に係わる電磁波遮蔽用シートは、透明基材の一方の面へ、接着剤層を介して、メッシュ部と該メッシュ部に外周する額縁部とを有する金属層が積層された電磁波遮蔽用シートにおいて、前記額縁部に少なくとも金属層非形成領域から成る１つの透光部を有するように、
また、請求項２の発明に係わる電磁波遮蔽用シートは、上記透光部の領域内にに幾何学模様の金属層を有するように、
さらに、請求項３の発明に係わる電磁波遮蔽用シートは、上記透光部が上記額縁部を外周してなるように、したものである。本発明によれば、連続ウェブ状（巻取）で製造し、巻取り状で保管保存しても、ブロッキング現象が極めて発生しにくい電磁波遮蔽用シートが提供される。
請求項４の発明に係わる電磁波遮蔽用シートは、上記電磁波遮蔽用シートの一方の面から照明し、上記透光部を透過又は反射した光を検出することで、上記透光部をメッシュ部の位置検知用レジスターマークとするように、上記透光部を上記メッシュ部と相関する位置関係に設けてなるように、したものである。本発明によれば、複数が面付けされた巻取りから、切断して単一シートにする際に、正確に位置合わせして切断することができる電磁波遮蔽用シートが提供される。
請求項５の発明に係わる前面板は、請求項１〜３のいずれかに記載の電磁波遮蔽用シートを含むように、したものである。本発明によれば、それぞれの部材と、容易かつ精度よく位置が合わせられ、その結果、位置精度のよい前面板が歩留りがよく、生産効率がよく、生産することができる前面板が提供される。
請求項６の発明に係わる表示装置は、請求項５に記載の前面板をセットするように、したものである。本発明によれば、前面板が精度よく組み付けられ、その表示画像は、モアレなどの発生もなく、良好な表示品質が得られる表示装置が提供される。
【０００７】
【発明の実施の形態】
本発明の実施態様について、図面を参照して詳細に説明する。
図１は、本発明の電磁波遮蔽用シートの１実施例を示す平面図である。
図２は、図１のＡＡ断面図である。
図３は、本発明の透光部の実施例を示す平面図である。
（全体の構成）本発明の平面図である図１、及び断面図である図２に示すように、本発明の電磁波遮蔽用シート１は、透明基材１１の一方の面へ、接着剤１３を介して、金属層１５が積層されている。該金属層１５は、図１に示すように、メッシュ部１０３と、該メッシュ部１０３に外周する額縁部１０１と、該額縁部１０１の外周部に少なくとも１つの金属層非形成領域から成る透光部１０５を有している。ディスプレイの前面へ設置した場合には、メッシュ部１０３は額縁部１０１を経てアースされ表示装置からの電磁波がシールドされ、表示画像はメッシュ部１０３を透過して観察者に観察される。表示装置では、通常透光部１０５は隠されて見えない。
【０００８】
図２（Ａ）及び図２（Ｂ）は、本発明の実施例を示す電磁波遮蔽用シートで、共に透明基材１１／接着剤１３／金属層１５が積層され、層構成は同じであるが、透光部１０５が異なっている。
該透光部１０５の領域内は、全部が透光してもよく、領域内に幾何学模様の金属層が部分的に残されていてもよい。図２（Ａ）及び図３（Ａ）で示す透光部１０５Ａでは、金属層１５を全て除去して、領域内には接着剤層１３／透明基材１１のみが残っており透明となっている。図２（Ｂ）及び図３（Ｂ、Ｃ、Ｄ）で示す透光部１０５Ｂでは、領域内に幾何学模様の金属層を残している。
【０００９】
（発明のポイント）そこで、本発明の電磁波遮蔽用シート１では、メッシュ部１０３と、該メッシュ部１０３に外周する額縁部１０１とからなる金属層１５の、前記額縁部１０１の外周部、又は前記額縁部１０１を外周してなるように、透光部１０５を設けたものである。該透光部１０５は、後述するように電磁波遮蔽用シートの一方の面から照明し、透光部を透過又は反射した光量を検出し、額縁部１０１との光量の差から、透光部の位置を検知するレジスターマークの機能を発揮する。従って、本明細書では、透光部１０５を、機能的な説明ではレジスターマーク１０５と表わすこともある。
金属層１５を全て除去した図２（Ａ）の透光部１０５Ａ（レジスターマーク１０５Ａ）は、該透光部１０５Ａの短辺距離が小さいことが望ましい。
【００１０】
透光部１０５Ａの短辺距離が大きいと、透光部１０５に露出している接着剤層１３のために、露出した接着剤１３が、製造途上や保管保存時に、毎葉状の電磁波遮蔽用シートを巻取り又は重ねたりすると、表裏面が密着し、所謂ブロッキング現象発生する。ブロッキングすると単一シートへ剥がし難く、激しい場合には破れたり、額縁部まで破れ、シワ、変形してしまう。このために、接着剤が露出したレジスターマークの部分へ、紙などの合紙を挿入するが、合紙のコスト、合紙の挿入及び除去工程が増加してしまう。
このために、該透光部をメッシュ状、ドット状、又はスリット状などの幾何学模様の金属層を残したのが、もう１つの本発明の電磁波遮蔽用シートの透光部１０５Ｂである。このようにすると、透光部の短辺距離が大きくても、透光部をメッシュ状、ドット状、又はスリット状などの幾何学模様の金属層を残すことで、小刻みで部分的な金属層１５が残っているので、接着剤１３が大きな距離で露出せず、露出した接着剤１３も幾何学模様に残った金属層１５が支えとなる。
また、製造途上や、保管保存時で巻取り又は毎葉状で重ねても、表裏面が密着しにくく、ブロッキング現象の発生を極めて低くできる。
【００１１】
さらに、本発明の電磁波遮蔽用シート１の透光部１０５は、巻取り状に複数面付けで製造した後に、単一に切断する場合や、ＰＤＰ装置の組立時には他の部材との位置合わせをする際にも、位置を検知するレジスターマーク１０５として使用できる。
このようにすると、電磁波遮蔽用シートの製造工程からディスプレイへの組立、組付まで全工程において、位置合わせ精度がよく、余分な工程を増すことなく、歩留りよく製造できる。また、透光部１０５の形成はメッシュ部１０３の形成と同時にできるので、工程が増えることもない。光本明細書では、本発明の電磁波遮蔽用シートをＣＲＴ、ＰＤＰなどのディスプレイ用を主体に記載しているが、ディスプレイ以外の電磁波遮蔽用に使用できることはいうまでもない。
【００１２】
（レジスターマークの模様及び寸法）本発明の電磁波遮蔽用シート１の透光部１０５は、光が透過又は反射して、額縁部１０１とで光量の差違が出ればよいので、透光部１０５の領域内には金属層１５（模様）無しか、又は幾何学模様状にに金属層１５が残されていればよい。
図３（Ａ）は金属層１５がない場合では、透光部１０５Ａの短辺距離は、透光性が得られる０より大きく、３ｍｍ以下程度、好ましくは２ｍｍ以下であればよい。長辺距離は短辺に支えられるので、透光性が得られる０より大きければよく、限度はなく任意でよい。
幾何学模様がある場合では、該幾何学模様は特に限定されないが、例えば、図３（Ｂ）のメッシュ状、図３（Ｃ）のストライプ状、図３（Ｄ）のドット状などが適用できる。露出した接着剤１３は幾何学模様に残った金属層１５が支えとなって、接着剤１３が大きな面積で露出しないので、透光部１０５Ｂの面積としては制限はなく任意の面積及び辺の長さでよい。また、幾何学模様の模様線同志の間隔は、露出した接着剤１３を幾何学模様に残った金属層１５が支えられればよく、透光性が得られるように０より大きく、１ｍｍ以下、好ましくは０．５ｍｍ以下でよい。長辺距離は短辺に支えられるので、透光性が得られるように０より大きければよく、上限度はなく任意でよい。
【００１３】
図４は、本発明の透光部の位置と形状の実施例を示す平面図である。
（マークの位置と形状）本発明の電磁波遮蔽用シート１の透光部１０５（レジスターマーク１０５）は少なくとも１つあればよく、金属層１５中の所望の位置に所望の形状で金属層非形成領域（開口部でもある）が形成されている。又、該金属層非形成領域内には幾何学模様状に金属層１５が残されていれいても良い。幾何学模様としては、特に限定されないが、例えば、図４（Ａ）の額縁部１０１の走行する方向にメッシュ部１０３がない部分、図４（Ｂ）のような額縁部１０１のメッシュ部１０３に挟まれた部分、図４（Ｃ）、図４（Ｄ）及び図４（Ｅ）のように複数設けてもよい。また、図４（Ｆ）のように走行する方向に直角方向及び図４（Ｇ）のように走行する方向のストライプ、図４（Ｈ）のように額縁部１０１を外周して設けてもよい。レジスターマーク１０５の位置は巻取りをほぐして走行する方向に対して、直角方向に直線部を持てばよい。又、透光部の（輪郭）形状としては、例えば、３角形、４角形（矩形）、５角形、及び６角形（龜甲形）等の多角形、Ｌ字形、口字形、十字形などが適用できる。
【００１４】
図５は、透光部を検出して巻取りから単一シートへ切断を説明する平面図及び断面図である。
（マークの検出）図５（Ａ）は、複数を面付け電磁波遮蔽用シート１の巻取りの一部で、メッシュ部１０３の外周に額縁部１０１があり、該額縁部１０１の巻取の走行方向に対して、メッシュ部１０３のない部分に、透光部（レジスターマーク１０５）が設けられている。
レジスターマーク１０５の位置の検知は公知の方法でよく、汎用で安価な一般的なものでよい。図５（Ｂ）は、図５（Ａ）の一部の断面図であり、照明光源から照明光２０１を連続的に電磁波遮蔽用シート１へ照射し、その透過光を受光部２０３で受光すればよい。照明光２０１はレジスターマーク１０５部分で透過し、受光部２０３で検出される。レジスターマーク１０５と額縁部１０１の透過光の強度が信号量となり、そのＳ／Ｎ比としては、２．０以上程度、好ましくは３．０以上である。この位置の検知情報にもとずいて、巻取から単一面の電磁波遮蔽用シート１を切断することで、精度よく切断できる。
【００１５】
また、図４（Ｂ）のようにメッシュ部１０３とメッシュ部１０３にの間に、レジスターマーク１０５がある場合には、メッシュ部１０３とレジスターマーク１０５の透過光の強度が異なるようにしておけばよい。即ち、メッシュ部１０３、レジスターマーク１０５、及び額縁部１０１の信号量が異なり、スライスレベルを設定することで、各々の位置を検知できる。ここでは、透過光で説明したが、受光部２０３を照明光２０１の反射位置に設けて、一般的に行われている反射光を検出してもよいのはもちろんである。
【００１６】
さらに、図４（Ｃ）、図４（Ｄ）及び図４（Ｅ）のように、複数のレジスターマーク１０５を設けておくと、巻取りの走行方向によらず検知すことができる。さらにまた、切断後の単一シート（枚葉）となった電磁波遮蔽用シート１に対しても、少なくとも２つのレジスターマーク１０５を設けておくと、２つの位置情報から、メッシュ部１０３の位置及び方向を精密に特定することができる。このために、他の部材と共にＰＤＰ装置を組立てる場合に、本発明の電磁波遮蔽用シート１を、他の部材と、容易かつ精度よく位置が合わせられ、その結果、位置精度のよいＰＤＰ表示装置が歩留りがよく、生産効率がよく、生産することができる。
【００１７】
図６は、本発明の電磁波遮蔽用シートの断面図である。
（層の構成）図６に示すように、透明基材１１の一方の面へ、接着剤層１３を介して、金属層１５が設けられている。該金属層１５は前述のように、メッシュ部１０３と、該メッシュ部１０３に外周する額縁部１０１と、該額縁部１０１の外周部に少なくとも１つの透光部１０５を有している。
上記金属層１５の少なくとも観察面には黒化処理２３Ａ又は２３Ｂを設けてもよい。さらに、黒化処理２３Ａ及び／又は２３Ｂを覆うように、防錆層２５Ａ及び／又は２５Ｂを設けてもよい。防錆層は少なくとも黒化処理側に設ければよい。
【００１８】
該防錆層２５Ａ、２５Ｂは金属箔１５及び黒化処理２３Ａ、２３Ｂの防錆機能を持つと共に、黒化処理の黒化度をより強調し、且つ、黒化処理２３Ａ、２３Ｂの脱落も防止する。また、該防錆層２５Ａ及び２５Ｂは、透明基材１１と接着剤層１３を介して積層した後は、該接着剤層１３をも保護するのである。さらに、必要に応じて、金属層１５の他方の面へも、黒化処理２３Ｂ及び防錆層２５Ｂを設けてもよく、両面へ黒化処理２３Ａ、２３Ｂ及び防錆層２５Ａ、２５Ｂを設けてもよい。
【００１９】
（製造方法）金属層１５へ、必要に応じて少なくとも観察面には黒化処理２３Ａ及び／又は２３Ｂ、さらに必要に応じて防錆層２５Ａ及び／又は２５Ｂを設けて導電材部とする。該導電材部を接着剤を介して透明基材１１と積層した後に、導電材層面へレジスト層をメッシュ部１０３及び透光部１０５（レジスターマーク１０５）のメッシュパターンを設け、レジスト層で覆われていない部分の導電材層をエッチングにより除去した後に、レジスト層を除去する所謂フォトリソグラフイ法で製造すればよい。さらに、既存の設備を使用でき、これらの製造工程の多くを連続的に行うことで、品質及び歩留まりが高く、生産効率が高く生産できる。また、透光部１０５（レジスターマーク１０５）の形成は、メッシュ部１０３の形成と同方法で同時にできるので、工程や副資材が増加することもない。
【００２０】
また、必要に応じて、金属箔側を平坦化し、さらに必要に応じて特定波長の可視及び／又は近赤外線を吸収する光線吸収剤層を設ける。このような電磁波遮蔽用シートをディスプレイの前面に配置すると、ディスプレイから発生する電磁波を遮蔽し、メッシュの濃淡ムラがなく、黒又は白の点状線状の欠点が極めて少なく、かつ、適度の透明性を有し、ディスプレイに表示された画像を良好に視認することができる。
【００２１】
本発明の電磁波遮蔽用シート１の、各層の材料及び形成について説明する。
（金属層）電磁波を遮蔽する金属層１５としては、例えば金、銀、銅、鉄、ニッケル、クロムなど充分に電磁波をシールドできる程度の導電性を持つ金属層１５が適用できる。金属層１５は単体でなくても、合金あるいは多層であってもよい。、金属層１５としては、鉄の場合には低炭素リムド鋼や低炭素アルミキルド鋼などの低炭素鋼、Ｎｉ−Ｆｅ合金、インバー合金が好ましく、また、カソーディック電着を行う場合には、電着のし易さから銅又は銅合金箔が好ましい。
【００２２】
銅箔としては、圧延銅箔、電解銅箔が使用できるが、厚さの均一性、黒化処理及び／又はクロメート（処理）層との密着性、及び１０μｍ以下の薄膜化ができる点から、電解銅箔が好ましい。該金属層１５の厚さは１〜１００μｍ程度、好ましくは５〜２０μｍである。これ以下の厚さでは、フォトリソグラフイ法によるメッシュ加工は容易になるが、金属の電気抵抗値が増え電磁波遮蔽効果が損なわれ、これ以上では、所望する高精細なメッシュの形状が得られず、その結果、実質的な開口率が低くなり、光線透過率が低下し、さらに視角も低下して、画像の視認性が低下する。
【００２３】
金属層１５の表面粗さとしては、Ｒｚ値で０．５〜１０μｍが好ましい。これ以下では、黒化処理しても外光が鏡面反射して、画像の視認性が劣化する。これ以上では、接着剤やレジストなどを塗布する際に、表面全体へ行き渡らなかったり、気泡が発生したりしてする。表面粗さＲｚは、ＪＩＳ−Ｂ０６０１に準拠して測定した１０点の平均値である。
【００２４】
（黒化処理）電磁波遮蔽用シート１への外光を吸収させて、ディスプレイの画像の視認性を向上するために、メッシュ状の導電材部１０９の観察側に黒化処理を行うことが好ましく、コントラスト感を出すことができる。該黒化処理は金属箔面を粗化及び／又は黒化すればよく、金属酸化物、金属硫化物の形成や種々の手法が適用できる。
【００２５】
（防錆層）金属層１５及び／又は黒化処理への、防錆機能と黒化処理の脱落や変形を防止するために、少なくとも黒化処理を有する金属箔面へ、防錆層２５Ａ及び／又は２５Ｂを設けることが好ましい。該防錆層２５Ａ、２５Ｂとしては、ニッケル及び／又は亜鉛及び／又は銅の酸化物、又はクロメート処理層が適用できる。ニッケル及び／又は亜鉛及び／又は銅の酸化物の形成は、公知のメッキ法でよく、厚さとしては、０．００１〜１μｍ程度、好ましくは０．００１〜０．１μｍである。
クロメート処理は、被処理材へクロメート処理液を塗布し処理する。該塗布方法としては、ロールコート、カーテンコート、スクイズコート、静電霧化法、浸漬法などが適用でき、塗布後は水洗せずに乾燥すればよい。具体的には、アルサーフ１０００（日本ペイント社製、クロメート処理剤商品名）、ＰＭ−２８４（日本パ−カライジング社製、クロメート処理液商品名）などが例示できる。また、クロメート処理を黒化処理上に施すことにより黒化処理の効果をより高められる。
【００２６】
黒化処理及び防錆層層は、少なくとも観察側に設けることが好ましく、コントラストが向上してディスプレイの画像の視認性が良くなる。また、他方の面、即ちディスプレイ面側に設けてもよく、ディスプレイから発生する迷光を抑えられるので、さらに、画像の視認性が向上する。
【００２７】
次に、導電材部と透明基材１１とを接着剤１３で積層する。導電材部は、金属層１５へ、必要に応じて少なくとも観察面には黒化処理２３Ａ及び／又は２３Ｂ、さらに必要に応じて防錆層２５Ａ及び／又は２５Ｂを設けたものから、適宜、選択すればよい。
（透明基材）透明基材１１の材料としては、使用条件や製造に耐える透明性、絶縁性、耐熱性、機械的強度などがあれば、種々の材料が適用できる。例えば、ポリエチレンテレフタレ−ト・ポリブチレンテレフタレ−ト・ポリエチレンナフタレ−ト・ポリエチレンテレフタレート‐イソフタレート共重合体・テレフタル酸‐シクロヘキサンジメタノール‐エチレングリコール共重合体・ポリエチレンテレフタレート／ポリエチレンナフタレートの共押し出しフィルムなどのポリエステル系樹脂、ナイロン６・ナイロン６６・ナイロン６１０などのポリアミド系樹脂、ポリプロピレン・ポリメチルペンテンなどのポリオレフィン系樹脂、ポリ塩化ビニルなどのビニル系樹脂、ポリアクリレート・ポリメタアクリレート・ポリメチルメタアクリレートなどのアクリル系樹脂、ポリイミド・ポリアミドイミド・ポリエーテルイミドなどのイミド系樹脂、ポリアリレ−ト・ポリスルホン・ポリエーテルスルホン・ポリフェニレンエ−テル・ポリフェニレンスルフィド（ＰＰＳ）・ポリアラミド・ポリエーテルケトン・ポリエーテルニトリル・ポリエーテルエーテルケトン・ポリエーテルサルファイトなどのエンジニアリング樹脂、ポリカ−ボネ−ト、ＡＢＳ樹脂などのスチレン系樹脂、トリアセチルセルロースなどのセルロース系樹脂などがある。
【００２８】
該透明基材は、これら樹脂を主成分とする共重合樹脂、または、混合体（アロイでを含む）、若しくは複数層からなる積層体であっても良い。該透明基材は、延伸フィルムでも、未延伸フィルムでも良いが、強度を向上させる目的で、一軸方向または二軸方向に延伸したフィルムが好ましい。該透明基材の厚さは、通常、１２〜１０００μｍ程度が適用できるが、５０〜７００μｍが好適で、１００〜５００μｍが最適である。これ以下の厚さでは、機械的強度が不足して反りやたるみなどが発生し、これ以上では、過剰な性能となってコスト的にも無駄である。
該透明基材は、これら樹脂の少なくとも１層からなるフィルム、シート、ボード状として使用するが、これら形状を本明細書ではフィルムと総称する。通常は、ポリエチレンテレフタレート、ポリエチレンナフタレート等のポリエステル系のフィルムが透明性、耐熱性がよくコストも安いので好適に使用され、ポリエチレンテレフタレートが最適である。また、透明性は高いほどよいが、好ましくは可視光線透過率で８０％以上である。
【００２９】
該透明基材フィルムは、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。該樹脂フィルムは、必要に応じて、充填剤、可塑剤、帯電防止剤などの添加剤を加えても良い。
【００３０】
（積層法）積層（ラミネートともいう）法としては、透明基材１１又は導電材層の一方に、接着剤又は粘着剤を塗布し必要に応じて乾燥して、加熱又は加熱しないで加圧し、その後必要に応じて３０〜８０℃の温度下で、エージング（養生）してもよい。好ましくは、当業者がドライラミネーション法（ドライラミともいう）と呼ぶ方法である。さらに、紫外線（ＵＶ）などの電離放射線で硬化（反応）するＵＶ硬化型樹脂も好ましい。
【００３１】
（接着剤）ドライラミネーション法、またはノンソルベントラミネーション法で用いる接着層の接着剤として、熱、または紫外線・電子線などの電離放射線で硬化する接着剤が適用できる。熱硬化接着剤としては、具体的には、２液硬化型の、ウレタン系接着剤、ポリエステルウレタン系接着剤、ポリエ−テルウレタン系接着剤、アクリル系接着剤、ポリエステル系接着剤、ポリアミド系接着剤、ポリ酢酸ビニル系接着剤、エボキシ系接着剤、ゴム系接着剤などが適用できるが、２液硬化型ウレタン系接着剤が好適である。
【００３２】
（粘着剤）粘着剤としては、公知の感圧で接着する粘着剤が適用できる。粘着剤としては、特に限定されるものではなく、例えば、天然ゴム系、ブチルゴム・ポリイソプレン・ポリイソブチレン・ポリクロロプレン・スチレン−ブタジエン共重合樹脂などの合成ゴム系樹脂、ジメチルポリシロキサンなどのシリコーン系樹脂、アクリル系樹脂、ポリ酢酸ビニール・エチレン‐酢酸ビニール共重合体などの酢酸ビニール系樹脂、ウレタン系樹脂、アクリロニトリル、炭化水素樹脂、アルキルフェノール樹脂、ロジン・ロジントリグリセリド・水素化ロジンなどのロジン系樹脂が適用できる。
【００３３】
（接着剤又は粘着剤層の形成）上記の接着剤又は粘着剤の樹脂、またはこれらの混合物を、ラテックス、水分散液、または有機溶媒液として、スクリーン印刷またはコンマコートなどの、公知の印刷またはコーティング法で、印刷または塗布し必要に応じて乾燥した後に、一方の材料と重ねて加圧すれば良い。
【００３４】
該接着層の膜厚としては、０．１〜２０μｍ（乾燥状態）程度、好ましくは１〜１０μｍである。該接着層を形成したら直ちに、貼り合せ基材を積層したり、さらに３０〜１２０℃で数時間〜数日間エージングしたり、接着剤を硬化させたり、することで接着する。該接着剤の塗布面は、透明基材側、導電材部側のいずれでもよい。好ましくは、粗化してある銅箔側で、粗面の全体に行き渡って、積層体へ気泡の発生が抑えられる。
【００３５】
このように形成された接着剤又は粘着剤層は、金属層１５の一部を除去して、メッシュ部１０３及び透光部１０５とすると、接着剤層１３又は粘着剤層が露出する。露出した接着剤１３は、製造途上や保管保存時に強い圧力を受けると、接着剤１３面へ接触しているもう１枚の電磁波遮蔽用シート１の面が密着し、所謂ブロッキング現象発生する。メッシュ部１０３は本来からメッシュ状であるのでブロッキングしないが、従来の透光部１０５Ｂはブロッキングしてしまうので、本発明の透光部１０５では前述のようにメッシュ状とする。
【００３６】
（メッシュ）メッシュ部１０３は、ラインで囲まれた複数で開口部からなっている。開口部の形状は特に限定されず、例えば、３角形、正方形、長方形、菱形、台形などの４角形、、５角形、６角形（亀甲形）ｎ角形（ｎ＞６）、円形、楕円形などが適用できる。これらの開口部の複数を、組み合わせてメッシュとする。
【００３７】
（平坦化）メッシュが形成されると、メッシュのライン部は金属の厚みがあるが、開口部は金属箔が除去されて空洞となり、導電材部は凹凸状態となる。該凹凸は次工程で接着剤又は粘着剤が塗布される場合には、該接着剤などで埋まる。しかし、メッシュ形成後、直ちにディスプレイへ貼り込む場合には、凹凸が露出したままで、作業性が悪いので、凹部を埋めて平坦化することが好ましい。
【００３８】
平坦化層２９は透明性が高く、メッシュ剤との接着性が良く、次工程の接着剤との接着性がよいものであればよい。但し、平坦化層２９の表面が、突起、凹み、ムラがあると、ディスプレイ前面へ設置した際に、モワレ、干渉ムラ、ニュートンリングが発生したりするので好ましくない。好ましい方法としては、樹脂として熱又は紫外線硬化樹脂を塗布した後に、平面性に優れ剥離性のある透明基材で積層し、塗布樹脂を熱又は紫外線で硬化させて、剥離性基材を剥離し除去する。平坦化層２９の表面は、平面性基材の表面が転写されて、平滑な面が形成される。
該平坦化層２９に用いる樹脂としては、特に限定されず各種の天然又は合成樹脂、熱又は電離放射線硬化樹脂などが適用できるが、樹脂の耐久性、塗布性、平坦化しやすさ、平面性などから、アクリル系の紫外線硬化樹脂が好適である。
【００３９】
（ＮＩＲ層）さらに、平坦化層２９に用いる樹脂へ、可視及び／又は近赤外線の特定波長を吸収する光線吸収剤を添加してもよい。可視及び／又は近赤外線の特定波長を吸収することで、不快感が抑えられ、画像の視認性が向上する。可視及び／又は近赤外線の特定波長とは、７８０〜１１００ｎｍ程度である。該７８０〜１０００ｎｍの波長領域の８０％以上を吸収することが望ましい。該近赤外線吸収剤（ＮＩＲ剤という）としては、特に限定されないが、近赤外線領域に急峻な吸収があり、可視光領域の光透過性が高く、かつ、可視光領域には特定の波長の大きな吸収がない色素などが適用できる。ＰＤＰディスプレイから発光する可視光領域としては、通常、ネオン原子の発光スペクトルに起因する光であるオレンジ色が多いので、５９０ｎｍ付近、及び７８０〜９００ｎｍ付近をある程度吸収ものが好ましい。該色素としては、シアニン系化合物、フタロシアニン系化合物、イモニウム系化合物、ジイモニウム系化合物、ナフタロシアニン系化合物、ナフトキノン系化合物、アントラキノン系化合物、ジチオール系錯体などがあり、これらを適宜１種単独、或いは２種以上混合して添加する。
【００４０】
平坦化層２９へＮＩＲ剤を添加したが、添加しない場合には、ＮＩＲ剤を有する市販フィルム（例えば、東洋紡績社製、商品名Ｎｏ２８３２）を接着剤で積層したり、先のＮＩＲ剤をポリエステル樹脂、ポリウレタン樹脂、アクリル樹脂や、熱又は紫外線などで硬化するエポキシ、アクリレート、メタアクリレート、イソシアネート基などの反応を利用した硬化タイプなどのバインダへ含有させて、塗布してもよい。
【００４１】
（ＡＲ層）さらに、図示していないが、電磁波遮蔽用シートの観察側へ、反射防止層（ＡＲ層という）を設けてもよい。反射防止層は、可視光線をの反射を防止するためのもので、その構成としては、単層、多層の多くが市販されている。多層のものは、高屈折率層と低屈折率層を交互に積層したもので、高屈折率層としては、酸化ニオブ、チタン酸化物、酸化ジルコニウム、ＩＴＯなどがあり、低屈折率層としては、珪素酸化物がある。また、外光を乱反射する微細な凹凸表面を有する層を有するものもある。
【００４２】
（ハードコート層、防汚層、防眩層）さらに、反射防止（ＡＲ）層には、ハードコート層、防汚層、防眩層を設けてもよい。ハードコート層は、ＪＩＳ−Ｋ５４００の鉛筆硬度試験でＨ以上の硬度を有する層で、ポリエステルアクリレート、ウレタンアクリレート、エポキシアクリレートなどの多官能アクリレートを、熱又は電離放射線で硬化させる。防汚層は、撥水性、撥油性のコートで、シロキサン系、フッ素化アルキルシリル化合物などが適用できる。防眩層は外光を乱反射する微細な凹凸表面を有する層である。
【００４３】
（シート化）以上のように、連続した帯状の巻取りロール状態で製造してきた部材を切断して、１枚毎の電磁波遮蔽用シート１を得る。
該切断は、本発明の透光部１０５（レジスターマーク１０５）を検知してもよく、切断のみではメッシュ部１０３をレジスターマークとして用いることもできる。
【００４４】
該電磁波遮蔽用シート１を、ガラスなどの透明な基板へ貼り付けられ、また必要に応じて、ＮＩＲ層、ＡＲ層、ハードコート層、防汚層、防眩層と組み合されてディスプレイ前面板とすることができる。基板は、大型のディスプレイには厚さが１〜１０ｍｍの剛性を持つものが、また、キャラクタ表示管などの小型のディスプレイには厚さが０．０１〜０．５ｍｍのプラスチックフィルムが用いられ、ディスプレイの大きさや用途に応じて、適宜選択すればよい。ここでは、電磁波遮蔽用シート１を一旦ディスプレイ前面板としてから、ディスプレイの前面へ設置したので、透明基材１１側が観察側となっているが、スプレイの前面へ直接貼着してもよい。
【００４５】
ＰＤＰ本体へ組合わせてのセット、ガラスなどの透明な基板へ貼り付け、また必要に応じて、ＮＩＲ層、ＡＲ層、ハードコート層、防汚層、防眩層などとの組み合わせてのセットなどの際には、それぞれの部材と位置合わせする必要がある。この位置合わせは、レジスターマーク１０５付きの本発明の電磁波遮蔽用シート１を用いれば、容易に、精度よく、セットすることができ、かつ、セットされたディスプレイ（表示装置）は、モアレなどの発生しにくく、表示品質に優れている。
【００４６】
【実施例】
（実施例１）導電材として、厚さ１０μｍの銅箔を用い、厚さが１００μｍのＰＥＴフィルムＡ４３００（東洋紡績社製、ポリエチレンテレフタレート商品名）とを、ポリウレタン系接着剤でラミネートした後に、５６℃で４日間エージングした。接着剤としては主剤タケラックＡ−３１０と硬化剤Ａ−１０（いずれも武田薬品工業社製、商品名）を用い、塗布量は乾燥後の厚さで７μｍとした。
フォトリソグラフイ法によるメッシュの形成は、連続した帯状でマスキングからエッチングまでを行う、カラーＴＶシャドウマスク用の製造ラインを流用した。まず、導電材層面の全体へ、カゼインレジストを掛け流し法で塗布した。次のステーションへ搬送し、下記の形状を有するパターン版を用いて、密着露光した。次々とステーションを搬送しながら、水現像し、硬膜処理し、さらに、１００℃でベーキングした。
上記パターン版の形状は、図５（Ａ）のように大きさ幅６００ｍｍ×長さ８００ｍｍのメッシュ部１０３が９００ｍｍ間隔で並び、該メッシュ部１０３は開口部が正方形でライン幅２２μｍ、ライン間隔（ピッチ）３００μｍ、バイアス角度４９度で、メッシュ部１０３の両外側に各々５０ｍｍ幅とメッシュ部１０３とメッシュ部１０３との間の１００ｍｍ長さの額縁部１０１とを有する。該額縁部１０１中で、メッシュ部１０３の幅方向端部から１０ｍｍの位置に、幅１０ｍｍ×長さ５ｍｍの長方形で、ライン幅８μｍ、ライン間隔（ピッチ）５００μｍ、バイアス角度４５度の透光部１０５（レジスターマーク１０５となる）を図５（Ａ）のように３個設けた。
さらに次のステーションへ搬送し、エッチング液として３０℃、４２゜ボーメの塩化第二鉄溶液を用いて、スプレイ法で吹きかけてエッチングし、開口部を形成した。次々とステーションを搬送しながら、水洗し、レジストを剥離し、洗浄し、さらに、１００℃で乾燥して実施例１の電磁波遮蔽用シートを得た。
【００４７】
（実施例２）導電材として、平均粒子径０．３μｍの銅‐コバルト合金粒子、クロメート（処理）層が付加された厚さ１０μｍの電解銅箔を用いる以外は、実施例１と同様にして電磁波遮蔽用シートを得た。
【００４８】
（実施例３）透光部１０５（レジスターマーク１０５となる）のパターンを、印刷網点１３３線で４０％に相当するドット状にする以外は、実施例１と同様にして電磁波遮蔽用シートを得た。
【００４９】
（実施例４）パターン版の形状のうち、透光部１０５（レジスターマーク１０５となる）に金属層が残らず、全体が開口部となるようにし、該透光部１０５を幅１０ｍｍ×長さ２ｍｍの長方形とする以外は、実施例１と同様にして電磁波遮蔽用シートを得た。
【００５０】
（実施例５）透光部１０５を幅１０ｍｍ×長さ３ｍｍの長方形とする以外は、実施例１と同様にして電磁波遮蔽用シートを得た。
【００５１】
（比較例１）パターン版の形状のうち、透光部１０５（レジスターマーク１０５となる）を設けない以外は、実施例１と同様にして電磁波遮蔽用シートを得た。
【００５２】
（評価）評価はブロッキングテスト、及びレジスターマークの検知テストで行った。
レジスターマークの検知テストは、通常のシート切断機で使用している公知のフォトセンサー式の検出機を用いて、レジスターマークの位置が検出し、検出できるものを合格とし、検出できないものを不合格とした。
ブロッキングテストは、各サンプルから透光部を含む５０ｍｍ×５０ｍｍの大きさに切り取り、該切片を同じ向きに１０枚重ねて、２０Ｎ／ｃｍ２の圧力をかけたまま、６０℃で２日間した後に取り出して、剥離し容易に剥離するものを合格とし、著しく密着しているものや剥離できないものを不合格とした。
【００５３】
（結果）レジスターマークの検知テストでは、実施例１〜５の、いずれも合格であった。しかしながら、ブロッキングテストでは、実施例１〜４は合格であったが、実施例５では、若干の密着が見られたが剥離でき、品質に影響のない程度であり、合格とした。比較例１では、レジスターマークは設けていない、但し、ブロッキングテストでは合格であった。
【００５４】
（実施例６〜１０）実施例１〜５の電磁波遮蔽用シートをそれぞれ、粘着剤で３ｍｍガラス板の一方の面へ貼着し、さらに粘着剤で東洋紡績社製の近赤外線吸収フィルム（商品名Ｎｏ２８３２）を貼着した。他方の面へ粘着剤で大日本印刷社製の反射防止フィルム（商品名ＴＡＣ−ＡＲ１）を貼着して、前面板とした。
単一シートに切断した実施例１〜５の電磁波遮蔽用シートを各１００枚を用いて、ＰＤＰパネル前面板へ組立てたところ、１００枚とも異常なく組立てられ、該前面板の貼着した部材の位置精度は良好であった。また、比較例１の電磁波遮蔽用シートを用いたところ、単一シートへの切断は、額縁部とメッシュ部との透過光を検知して切断したので問題なかったが、前面板としての位置合わせの精度の悪いものが２枚発生し、歩留まりが低下した。
【００５５】
（実施例１１〜１５）この実施例６〜１０の前面板のそれぞれを、ＰＤＰ（日立製作所製、ＷＯＯＯ）の前面へセットし表示装置とし、画像を表示させたところ、いずれの表示画像もモアレの発生、ギラツキ、外光の映り込みもなく、良好な色調、視認性が得られた。また、いずれも電磁波シールド性は良好であった。
【００５６】
【発明の効果】
本発明の電磁波遮蔽用シートによれば、連続ウェブ状（巻取）で製造し、巻取り状で保管保存しても、ブロッキング現象が極めて発生しにくく、複数が面付けされた巻取りから、切断して単一シートにする際に、正確に位置合わせして切断することができる。
また、本発明の前面板によれば、それぞれの部材と、容易かつ精度よく位置が合わせられ、その結果、位置精度のよい前面板が歩留りがよく、生産効率がよく、生産することができる。
さらに、本発明の表示装置によれば、前面板が精度よく組み付けられ、その表示画像は、モアレなどの発生もなく、良好な表示品質が得られる。
【図面の簡単な説明】
【図１】本発明の電磁波遮蔽用シートの１実施例を示す平面図である。
【図２】ト図２のＡＡ断面図である。
【図３】本発明の透光部の実施例を示す平面図である。
【図４】本発明の透光部の位置と形状の実施例を示す平面図である。
【図５】透光部を検出して巻取りから単一シートへ切断を説明する平面図及び断面図である。
【図６】本発明の電磁波遮蔽用シートの断面図である。
【符号の説明】
１  電磁波遮蔽用シート
１１  透明基材
１３  接着剤層
１５  金属層
２３Ａ、２３Ｂ  銅‐コバルト粒子
２５Ａ、２５Ｂ  防錆層
２９  平坦化層
３１Ａ、３１Ｂ  ＮＩＲ層
１０１  額縁部
１０３  メッシュ部
１０５、１０５Ｂ  レジスターマーク
２０１  照明光
２０３  受光部
【図１】
2005011994.tif 000003
【図２】
2005011994.tif 000004
【図３】
2005011994.tif 000005
【図４】
2005011994.tif 000006
【図５】
2005011994.tif 000007
【図６】
2005011994.tif 000008